(57)【特許請求の範囲】
【請求項１】
２つの対向する膜表面を有するポリマー電解膜ならびに触媒層およびガス分布層をそれぞれ含むカソード電極およびアノード電極を含む膜電極アセンブリを製造する方法であって、
各触媒層は、膜表面とそれに対応するガス分布層との間に挟まれ、カソードの触媒層および／またはアノードの触媒層は、少なくとも２つのサブレイヤを含み、
該カソード電極および／またはアノード電極の少なくとも１つのサブレイヤは、該膜表面に直接適用され、残りのサブレイヤは、対応するガス分布層に適用されて、該膜電極アセンブリの組み立てが実行され、
該膜表面に直接適用される該サブレイヤの製造に対して、主に有機溶剤から成る触媒インクが使用され、
該ガス分布層に直接適用される該サブレイヤの製造に対して、主に水から成る触媒インクが使用される、
方法。
【請求項２】
前記膜電極アセンブリの組み立ては、５バールよりも低い圧力、かつ１００℃よりも低い温度で、触媒層でコーティングされた前記膜と、触媒層でコーティングされた前記二つのガス分布層とを重ね合わせることによって実行される、請求項１に記載の方法。
【請求項３】
前記水溶性の触媒インクは、５０〜９０ｗｔ％の総含水量を含み、
前記有機溶剤から成る触媒インクは、５０〜９０ｗｔ％の有機溶媒の含有量を含む、請求項２に記載の方法。
【請求項４】
前記膜および前記ガス分布層上のサブレイヤの製造は、スクリーン印刷、オフセット印刷、転写、ステンシル印刷（ｓｔｅｎｃｉｌ  ｐｒｉｎｔｉｎｇ）、ドクターブレードまたはスプレーから成る群から選択されるコーティング方法によって達成される、請求項３に記載の方法。
【請求項５】
前記膜および前記ガス分布層上の電極層の乾燥は、５０℃〜１５０℃の範囲の温度にて生じる、請求項４に記載の方法。
【請求項６】
請求項１による方法によって製造される、膜燃料電池のための膜電極アセンブリ。
【請求項７】
カソードおよび／またはアノードは異なる疎水性から成る少なくとも２つの触媒含有サブレイヤを含む、請求項６に記載の膜電極アセンブリ。
【請求項８】
請求項１の方法により、ポリマー電解燃料電池および直接メタノール燃料電池が作成される膜電極アセンブリの使用。
【発明の詳細な説明】
【０００１】
【発明の属する技術分野】
本発明は、膜燃料電池の膜電極アセンブリ（ＭＥＡ）を生成する方法に関し、特に、高分子電解質膜（ＰＥＭ）燃料電池および直接メタノール燃料電池（ＤＭＦＣ）に関する。
【０００２】
【従来の技術】
燃料電池は、局所的に分離した電極における燃料および酸化剤を、電流、熱、および水に変質させる。水素または水素を多く含んだガスが燃料として用いられ得、酸素または空気が酸化剤として用いられ得る。燃料電池におけるエネルギー変換のプロセスは特に高効率である。このため、燃料電池は、電動機と共に、従来の燃焼エンジンの代わりとして、ますます重要になってきている。
【０００３】
高分子電解質膜燃料電池（ＰＥＭ燃料電池）は、そのコンパクトなアセンブリ、出力密度、および高効率のため、特に、自動車および静止アプリケーションにおいてエネルギー変圧器として用いるのに十分に適している。ＰＥＭ燃料電池は、種々の燃料または燃焼ガスによって動作し得る。例えば、純粋な水素または改質油ガスを含む水素が、ＰＥＭ燃料電池において用いられ得る。液体メタノールが、直接メタノール燃料電池において用いられ得る。これらの燃料は、カチオン種（多くの場合、プロトン）およびエレクトロンを解放することによって、アノードにおいて酸化的に変質される。酸化剤として、純粋な酸素または空気がカソードにおいて用いられる。
【０００４】
膜電極アセンブリ（ＭＥＡ）は、多層構造を有する。イオンを伝導することが可能な高分子電解質膜が、中央膜を形成する。膜の相対する表面は、１つの触媒膜と接触しており、この触媒膜には、疎水性の含浸ガス拡散膜（いわゆる、ＧＤＬまたは「バッキング」）が配置されている。触媒膜およびガス拡散基板からなるアセンブリを電極と呼ぶ。膜電極アセンブリの一方の電極がカソードであり、他方の電極がアノードである。
【０００５】
触媒膜は、イオノマーおよび電気触媒の混合物を含み、最終的には、ＰＴＦＥなどの結合材料を含む。貴金属ブラック（プラチナまたはその合金の小さな粒子）、または、貴金属が高分散で塗布されるカーボンブラックなどの細分された炭素粒子の支持触媒が、触媒に適している。
【０００６】
高分子電解質膜は、プロトンを伝導する高分子材料から形成され、２０μｍ〜２００μｍの厚さを有する。これらの材料は、手短に言えば、「イオノマー」とも呼ばれる。好適には、酸（特に、スルホン酸）の働きを有するテトラフルオロエチレン−フルオロビニルエーテル共重合体が用いられる。Ｅ．Ｉ．ＤｕＰｏｎｔは、Ｎａｆｉｏｎ（Ｒ）という商標でこのような材料を流通させている。しかし、他の材料、特に、スルホン化ポリエーテルケトンまたはスルホン化アクリルケトン、および、ドープされたポリベンゾイミダールなどの、フッ素を含まないイオノマー材料も用いられ得る。
【０００７】
ガス拡散膜（ＧＤＬ）は、高多孔性で電導性の炭素繊維基板、例えば、１００μｍ〜４００μｍの厚さおよび５０％より多く〜９５％の多孔性を有する炭素繊維紙、炭素繊維フリース、または炭素繊維生地からなる。ガス拡散膜の平均孔直径は、３０μｍ〜５０μｍの範囲内である。ガス拡散膜の孔に水が凝縮されることを防ぐため、炭素繊維基板は、疎水性高分子（好適には、ポリテトラフルオロエチレン（ＰＴＦＥ））の懸濁液によって浸水され、最終的には、高分子の溶融点の範囲内の温度で焼かれる。
【０００８】
多孔性の触媒膜を生成するために、溶媒内に分散されたイオンを伝導する高分子から得られたペースト（触媒インクとも呼ばれる）および電気触媒が用意され、既知の塗布技術によって炭素繊維基板に塗布され、次いで、溶媒は、適度な温度で気化される。触媒インク内のイオンを伝導する高分子は、通常、膜を生成する高分子と同じである。電極膜の多孔性構造は、イオン伝導イオノマーと、触媒と、ガス状反応体との間の最適な三相接触を保証する。従って、高分子電解質膜と触媒の活性中心との間のプロトンの簡単な交換が達成される。
【０００９】
多くの場合、触媒膜に貴金属をある程度を塗布するために、塗布を何回か繰り返す必要がある。
【００１０】
膜電極アセンブリを生成する異なる方法が多く存在する。しかし、極めて経済的に多数を連続して生成する工業生産に十分な方法は少ししかない。
【００１１】
当該分野において、高分子電解質膜が移動方法（転写方法）によって塗布され得ることは公知である。ここで、イオン交換形態（例えば、Ｎａ＋−）の膜が用いられる。膜の厚さが１０μｍより薄い、薄い触媒膜が生成される。この方法は、多くの処理工程を含み、厄介で、かつ、費用が集中する。従って、この方法は、小さなシリーズにのみ適切である。
【００１２】
また、当該技術において、ストリップ形状ポリマー電解質膜に電極層を付与する方法があることも公知である。この方法は、ＰＥＭ燃料電池用の膜電極アセンブリの製造に用いられる。２〜２０重量％の水分含有率を有するポリマー電解質膜の前面および背面上に、所定のパターンの触媒層が、電気触媒を含むインクを用いて、連続的にプリントされる。プリントされた触媒層は、プリントの直後、上昇した温度で乾燥される。続いて、必要とされるガス拡散層が、接着、プレシング（ｐｒｅｓｓｉｎｇ）、または積層によって、触媒層の自由表面に付与される。この方法は、工業的用途において、ＭＥＡの連続製造を可能にする。
【００１３】
貴金属を所望の濃度にするためにコーティングが繰り返されなければならない場合、大部分が有機溶剤である触媒インクが用いられると、問題が発生する。有機溶剤を吸収するので、膜は、かなり膨脹し、的確な寸法安定性を保つことに問題が生じる。膜は、ひずみ、折り重なり（ｆｏｌｄ）得る。
【００１４】
従来技術は、電極材料、触媒材料、およびポリマー電解質膜を含む複合体の連続製造方法を記載する。この方法において、電極材料、触媒材料および固体電解質の材料を含む乾燥した触媒粉末が用いられて、キャリアー上の触媒層が形成される。この触媒層は、固体電解質材料を軟化するように、キャリアーと面していない側が加熱され、ポリマー電解質膜への圧力下で伸ばされる。この方法の短所は、埃が生成されること、および製造コストが高価であることである。触媒材料に粗い粉末粒子が含まれる場合、粉末がローラーで塗られるときに、膜にさらに穴が開けられ得る（ピンホールの発達）。
【００１５】
また、従来技術は、ポリマー電解質膜を触媒成分で連続的にコーティングする方法を記載する。この方法において、ストリップ形状ポリマー膜が、白金塩溶液の浴を通される。その後、接着する塩は、気体ストリームまたはさらなる浴において、貴金属に還元（ｒｅｄｕｃｅｄ）される。この方法によって、ポリマー電解質膜は、両面がコーティングされる。白金塩の溶液は、膜に浸透し得、還元の間、膜の内部における、貴金属の堆積につながり得る。さらに、膜は、非常に強い酸性の金属塩溶液および還元浴に起因して、損傷を受けるか、または汚染され得る。
【００１６】
さらに、従来技術は、膜電極アセンブリの製造方法を記載する。この方法において、ポリマー電解質膜の、触媒層およびガス拡散層との結合は、ローリングプロセスによって達成される。この方法は、煩雑で、コストがかかり、大量生産にあまり適していない。
【００１７】
あるいは、触媒層をガス拡散層（ＧＤＬ）に付与することも公知である。従って、例えば、従来のガス拡散層のカーボンブラック上に触媒を補助する白金のコーティングを含む、Ｅ−ＴＥＫ社の市販の電極が利用可能である。燃料電池の構成において、これらの電極は、ポリマー電解質膜の両方の側に付与される。従来技術によると、電極と膜との電気接触は、触媒層を、例えば、イオノマーの溶液に含浸することによって向上し得る。含浸された電極は、燃料電池の製造において用いられる前に、乾燥される。続いて、電極は、プレスされるか、または、ポリマー電解質膜と積層されて、膜電極アセンブリを形成する。この製造工程の間、高温（＞１２０℃）および高圧（６０ｂａｒまで）が用いられるので、膜は、ガス拡散層によって（例えば、カーボンファイバーフリースまたはカーボンファイバー紙の鋭利な部分によって）損傷を受けるか、または穴が開けられ得る。積層プロセスの他の短所は、多孔質ガス拡散層も、圧力が加えられている間、取り返しが付かないような損傷を受けるか、圧縮され得ることである。これによって、完成した膜電気アセンブリの電気特性および寿命が低減され得る。
【００１８】
【発明が解決しようとする課題】
上記の説明によると、当該技術においては、触媒層とポリマー膜との最適な結合を保証する、膜電極アセンブリの製造方法が必要とされている。さらに、膜の複数回直接コーティングの短所（特に、繰り返しプリントされる場合の精度の問題）、ならびに、プレス積層方法の短所（特に、高圧および高温に起因する、膜および／またはガス拡散層の損傷）を避ける方法を見出す必要がある。
【００１９】
本発明は、このような課題を解決するものであり、その目的は、触媒層とポリマー膜との最適な結合を形成する、膜燃料電池の膜電極アセンブリを生成する方法を提供することにある。
【００２０】
【課題を解決するための手段】
本発明の方法は、２つの対向する膜表面を有するポリマー電解膜ならびに触媒層およびガス分布層をそれぞれ含むカソード電極およびアノード電極を含む膜電極アセンブリを製造する方法であって、各触媒層は、膜表面とそれに対応するガス分布層との間に挟まれ、カソードの触媒層およびアノードの触媒層は、少なくとも２つのサブレイヤを含み、該カソード電極および／またはアノード電極の少なくとも１つのサブレイヤは、該膜表面に直接適用され、残りのサブレイヤは、対応するガス分布層に適用されて、該膜電極アセンブリの組み立てが実行される。
【００２１】
前記膜表面に直接適用される前記サブレイヤの製造に対して、主に有機溶剤から成る触媒インクが使用され、前記ガス分布層に直接適用される該サブレイヤの製造に対して、主に水から成る触媒インクが使用される。
【００２２】
前記膜電極アセンブリの組み立ては、約５バールよりも低い圧力、かつ約１００℃よりも低い温度で、触媒層でコーティングされた前記膜と、触媒層でコーティングされた前記二つのガス分布層とを重ね合わせることによって実行される。
【００２３】
前記水溶性の触媒インクは、約５０〜９０ｗｔ．−％の総含水量を含み、前記有機溶剤から成る触媒インクは、約５０〜９０ｗｔ．−％の有機溶媒の含有量を含む。
【００２４】
前記膜および前記ガス分布層上のサブレイヤの製造は、スクリーン印刷、オフセット印刷、転写、ステンシル印刷（ｓｔｅｎｃｉｌ  ｐｒｉｎｔｉｎｇ）、ドクターブレードまたはスプレーから成る群から選択されるコーティング方法によって達成される。
【００２５】
前記膜および前記ガス分布層上の電極層の乾燥は、約５０℃〜１５０℃の範囲の温度にて生じる。
【００２６】
本発明の膜燃料電池のための膜電極アセンブリは、カソードおよび／またはアノードは異なる疎水性から成る少なくとも２つのサブレイヤを含む。
【００２７】
本発明の膜燃料電池のための膜電極アセンブリは、請求項１による方法によって製造される。
【００２８】
本発明の膜電極アセンブリの使用は、請求項１の方法により、ポリマー電解燃料電池および直接メタノール燃料電池が作成される。
【００２９】
本発明による方法は、膜電極アセンブリの製造において、直接コーティング法を積層法と組み合わせることによって、公知の製造方法における上記の問題を解決する。アノードおよび／またはカソードの触媒層は、それぞれ、少なくとも２つのサブ層に分割され、第１のサブ層は、膜に直接付与され、第２のサブ層は、対応するガス拡散層に付与されている。以下、アノードの２つのサブ層を、Ａ１およびＡ２と呼び、カソードの２つのサブ層を、Ｋ１およびＫ２と呼ぶ。数字１は、膜に直接付与されたサブ層であることを示し、数字２は、ガス拡散層に付与されたサブ層であることを示す。
【００３０】
本発明を、他の利点および実施形態、ならびにさらなる利点および実施形態とともにより良く理解するため、実施例とともに以下の説明を参照されたい。実施例の範囲は、添付の特許請求の範囲に記載されている。
【００３１】
【発明の実施の形態】
（本発明の詳細な説明）
本発明の好適な実施形態は、例示および説明の目的で選択されているが、いかなる場合も、本発明の範囲を限定することを意図しない。本発明の特定の局面の好適な実施形態は、添付の図に示される。
【００３２】
本発明は、ここで、好適な実施形態と関係付けて説明される。これらの実施形態は、本発明の理解を支援するために提供され、いかなる場合も、本発明を限定することは意図されず、かつ本発明を限定すると理解されるべきでない。本開示を読んで、当業者にとって明らかになり得るすべての代替、改変および等価物は、本発明の趣旨および範囲内に含まれる。
【００３３】
本開示は、薄膜電極アセンブリを製作する方法に関する手引き書ではない。従って、当業者に公知の基本概念は詳細に説明されない。
【００３４】
本発明の方法を実行するために、第１の触媒層（アノード層Ａ１および／またはカソード層Ｋ１）が、単一の被覆工程において、ポリマー膜に直接付与される。その後、第２の触媒層（カソード層Ｋ２および／またはアノード層Ａ２）が、単一の被覆工程において、対応する気体分布層上に付与される。結果として生じる３つの構成要素（被覆膜および被覆された２つの気体分布層）が、その後、薄膜電極アセンブリに構成され、ＰＥＭ燃料電池に組み込まれる。高圧および高温での積層工程は省略されるので、薄膜および／または気体分布層の損傷は回避される。通常、用いられる温度は、ＰＥＭ燃料電池の動作温度のレベルである（すなわち、１００℃未満）。ＭＥＡをＰＥＭ単一電池またはＰＥＭスタックの中に適合する間に作用する圧力は、５ｂａｒ未満である。
【００３５】
本発明による方法は、最適な被覆結果を達成するために、被覆されるべき基板に触媒インクが適合されることを可能にする。薄膜の表面に直接付与される下位層に対して、主に有機溶剤を含む触媒インクが好適に用いられる。すなわち、触媒インクは、５０〜９０ｗｔ．％より多くの有機溶剤を含む。主に有機溶剤を含む触媒インクを用いて直接被覆することにより、ポリマー電解質膜への触媒層の良好な接着が保証される。被覆工程が複数であることが原因で生じる寸法安定性の問題は回避される。
【００３６】
対照的に、ガス分布層に直接付与されるべき層に、大抵は、５０〜９０ｗｔ．％よりも多くの水を含む触媒インクが用いられる。従って、疎水性にされた気体分布層へのインクの浸透深さは可能な限り最小化される。
【００３７】
薄膜、および下位層を有する気体分布層を被覆するために、公知の被覆法が用いられ得る。この方法は、スクリーン印刷、オフセット印刷、転写、ステンシル印刷、ドクターブレードまたは吹き付けの群に属する。触媒層が付与された後、これらの層は、５０〜１５０℃の範囲の温度で乾燥される。
【００３８】
提示された方法は、アノードおよびカソードの下位層に異なった疎水特性を与えることを可能にする。
【００３９】
驚くべきことに、薄膜電極アセンブリは、上述の標準的方法により製作されたものよりも良好な性能を示す新しい方法により製作される。
【００４０】
ここまで、本発明が一般的に説明された。以下の実施例を以下に参照することにより、同じことがより容易に理解され得る。これは、例示として提供され、特に記載なき場合、本発明を限定することは意図されない。
【００４１】
（実施例）
本発明は、以下の実施例、図１〜図３、および２つの膜電極アセンブリの特性においてより詳細に説明される。２つの膜電極アセンブリは、本発明の方法によって、特に有利に作製され得る。
【００４２】
図１は、ポリマー電解質膜、膜に付与された触媒層（Ａ１ｏおよびＫ１ｏ）、および疎水性ガス分散層に付与された触媒層（Ａ２ｗおよびＫ２ｗ）を含む本発明による典型的な構造の膜電極アセンブリを示す。触媒層のインデックス「ｏ」および「ｗ」は、主に有機溶媒（ｏ）を含む触媒インクおよび主に水（ｗ）を含む触媒インクをそれぞれ示す。触媒層（Ｋ１ｗまたはＡ１ｗ）とガス分散層との間の中間層は任意である。中間層は、０．１μｍ〜１μｍの範囲の平均孔直径を有する多孔質である。従って、中間層はしばしば、マイクロ層と呼ばれる。中間層は通常、カーボンブラックと疎水性ポリマー（例えば、ＰＴＦＥ）の混合物から作製される。
【００４３】
図２は、従来技術による典型的な構造の膜電極アセンブリを示す。この膜電極アセンブリは、水含有触媒インクを用いて製造される。この膜電極アセンブリは、ポリマー電解質膜、疎水性ガス分散層、および疎水性ガス分散層に付与された触媒層（Ａ１ｗ、Ａ２ｗ、Ｋ１ｗ、およびＫ２ｗ）を有する。少なくとも２つのコーティングステップ（Ａ１ｗ、Ａ２ｗ）および（Ｋ１ｗ、Ｋ２ｗ）が、触媒層の付与にそれぞれ必要であることが考えられる。触媒層（Ｋ１ｗまたはＡ１ｗ）とガス分散層との間のマイクロ層は任意である。
【００４４】
図３は、従来技術による典型的な構造の膜電極アセンブリを示す。この膜電極アセンブリは、有機触媒インクを用いて製造される。この膜電極アセンブリは、ポリマー電解質膜、および疎水性ガス分散層を有する。触媒層（Ａ１ｏ、Ａ２ｏ、Ｋ１ｏ、およびＫ２ｏ）はポリマー電解質膜に直接付与される。少なくとも２つのコーティングステップ（Ａ１ｏ、Ａ２ｏ）および（Ｋ１ｏ、Ｋ２ｏ）が、触媒層の付与にそれぞれ必要であることがまた考えられる。触媒層（Ｋ２ｏまたはＡ２ｏ）それぞれとガス分散層との間のマイクロ層は任意である。
【００４５】
触媒層の付与について、従来技術より公知の方法が用いられ得る。ペイント法、スクリーン印刷法、オフセット印刷法、転写、ステンシル印刷法、ドクターブレード法、またはスプレー法が適している。使用される触媒材料は、カーボンブラックに担持された貴金属、非担持の貴金属黒（例えば、白金黒）、または金属酸化物に担持された貴金属（例えば、Ｐｔ／Ａｌ２Ｏ３）であり得る。
【００４６】
カソード触媒として、好適にはカーボンブラックに担持された白金触媒が使用される。白金のカーボンブラックにおける好ましい充填量は、白金およびカーボンブラックの総重量に対して、約２０〜約７０重量％の範囲である。アノード触媒として、カーボンブラックに２：１の質量関係で白金およびルテニウムを含む触媒が適切であり、これにより、触媒の総重量に対する白金族金属の濃度は、やはり約２０〜約７０重量％の範囲となる。他の触媒材料もまた使用可能である。
【００４７】
ポリマー電解質膜は通常、親水性であるが、ガス分散層は多くの場合、疎水性である。基板の性質に依存して、触媒層を付与する場合に考慮する必要がある種々の表面特性が発現する。ここで、本発明の方法は、対応する基板の特性に最適に使用される触媒材料の塗布方法を適応することを容易にする。従って、ポリマー膜上に直接コーティングするために、触媒インクは好適には有機溶媒ベース（有機溶媒の量は、約５０〜約９０重量％）であるべきであることが種々のテストにおいて明らかとなる。従って、膜上の触媒層の接着が向上する。
【００４８】
触媒インクがガス分散層に付与される場合に、逆の条件が存在する。この場合では、疎水性ガス分散層が主に水性ベースの触媒インクでコーティングされると、よりよい結果が達成される。インクの全水分量は、約５０〜約９０重量％であるべきである。
【００４９】
触媒インクの生成について、触媒はイオノマーの溶液に分散される。触媒層の疎水性の特性を調節するために、さらに分散剤、細孔形成剤、湿潤剤、例えばＰＴＦＥなどの疎水性ポリマー、または他の添加物がインクに添加され得る。インク中の電気触媒とイオノマーとの間の好適な重量の関係は、５：１〜１：５である。
【００５０】
疎水性ガス分散層（ｈｙｄｒｏｐｈｏｂｉｃ  ｇａｓ  ｄｉｓｔｒｉｂｕｔｉｏｎ  ｌａｙｅｒｓ）のコーティングのために、溶媒としての水を主に含み、疎水性である触媒インクが用いられる。この疎水性触媒インクの使用は、疎水性ガス分散層の細孔（ｐｏｒｅ）への浸透を低減する。
【００５１】
イオノマーのコーティングのために、有機溶媒を主にまたは全体的に含む膜インクが用いられる。使用可能な有機溶媒としては、例えば、リニアジアルコールが公知技術として用いられる。
【００５２】
（実施例１）
示唆された方法によって膜電極アセンブリ（ＭＥＡ）の生成のために、以下の構成成分を有する４つの触媒インクのが生成された。
【００５３】
【表１】
0004082999.tif 000002
【００５４】
【表２】
0004082999.tif 000003
【００５５】
【表３】
0004082999.tif 000004
【００５６】
【表４】
0004082999.tif 000005
ジプロピレングリコールのＮａｆｉｏｎ溶液は、沸点の低いアルコール内の利用可能なＮａｆｉｏｎ溶液（５％溶液、Ｃｏｍｐａｎｙ  Ｄｕｐｏｎｔ）からアルコールを除去し、グリコールにＮａｆｉｏｎを溶解して生成される。この溶液内で、触媒が懸濁されている。この溶液のイオノマーは、酸性状態にある。水内のＮａｆｉｏｎ溶液（１０％溶液）は、市販されている。
【００５７】
カソード（Ｋｗ）用の水を含有する触媒インクは、スクリーン印刷によって第１のガス分散層（疎水性のカーボンファイバ紙、Ｃｏｍｐａｎｙ  Ｔｏｒａｙ）に適用され、２つの工程において、９０℃の温度で乾燥された。このように生成されたカソード層（Ｋ２ｗ）の積層は、０．２ｍｇ  Ｐｔ／ｃｍ２であり、そのアクティブセル領域は、５０ｃｍ２である。
【００５８】
第２の生成工程において、第２のガス分散層（疎水性カーボンファイバ紙、Ｃｏｍｐａｎｙ  Ｔｏｒａｙ）は、再度、スクリーン印刷により、水を含有するアノード用の触媒インクでコーティングされ、９０℃で乾燥される。このように生成されたアノード層（Ａ２ｗ）は、０．１５ｍｇ  Ｐｔ／ｃｍ２および０．０７５ｍｇ  Ｐｔ／ｃｍ２あり、そのアクティブセル領域は、５０ｃｍ２である。
【００５９】
第３の生成工程において、カソード（Ｋｏ）用の主に有機触媒を含む触媒インクは、直接にイオノマー膜に適用され、７０℃で乾燥される。最後に、片面上にコーティングされた膜は、８０℃の温度の熱い水ですすがれる。このように生成されたカソード触媒層（Ｋ１ｏ）の積層は、０．２５ｍｇ  Ｐｔ／ｃｍ２であり、そのアクティブセル領域は、５０ｃｍ２である。
【００６０】
第４の生成工程において、アノード用の主に有機触媒を含む触媒インクは、イオノマー膜（アノード触媒層Ａｌｏ）の背面に適用され、再度、７０℃で乾燥される。最後に、両側に触媒でコーティングされた膜は、８０℃の温度を有する熱い水ですすがれる。このようにコーティングされた膜の積層は、０．１５ｍｇＰｔ／ｃｍ２であり、アノード側で０．０７５ｍｇ  Ｒｕ／ｃｍ２であり、カソード側で０．２５ｍｇ  Ｒｕ／ｃｍ２であり、そのアクティブセル領域は、５０ｃｍ２である。
【００６１】
本発明によるＭＥＡの生成のために、図１に示すように、両側にコーティングされた膜は、ガス分散層によって組み合わされ、ＰＥＭ燃料電池に組み込まれる。このように生成されたＭＥＡの全体的な積層は、０．９ｍｇ貴金属（ｐｒｅｃｉｏｕｓ  ｍｅｔａｌ）／ｃｍ２（０．７５ｍｇ  Ｐｔ／ｃｍ２および０．１５ｍｇ  Ｒｕ／ｃｍ２）である。燃料電池の測定された電圧は、表１に示された通りである。
【００６２】
（比較例１（ＶＢ１））
膜電極アセンブリを図２に示される方法に従って作製した。アノードおよびカソードに対する触媒層を、実施例１の触媒インクＫｗおよびＡｗを用いるガス分配層に直接付与し、最終的に、イオノマー膜（ＤｕＰｏｎｔ製Ｎａｆｉｏｎ（Ｒ）１１２、膜厚５０μｍ）に結合した。
【００６３】
水性ベース（Ｋｗ）のカソードインクを、第１のガス分配層（Ｔｏｒａｙ製）にスクリーン印刷することによって直接付与し、それぞれ７０℃および９０℃における２つのステップにおいて乾燥した。この第１の触媒層（Ｋ１ｗ）の充填量は、０．２ｍｇＰｔ／ｃｍ２であった。この第１の層上で、第２の層（Ｋ２ｗ）をスクリーン印刷によって付与し、再び、それぞれ７０℃および９０℃における２つのステップにおいて乾燥した。最終的にコーティングされたガス分配層を８０℃の温度を有する水ですすいだ。この態様で生成されたカソード電極の全充填量は、０．４ｍｇ  Ｐｔ／ｃｍ２であり、その活性電池領域は５０ｃｍ２であった。別のステップでは、また第２のガス分配層（Ｔｏｒａｙ製）を、水性アノードインク（Ａｗ）を用いてスクリーン印刷することによってコーティングし、それぞれ７０℃および９０℃における２つのステップにおいて乾燥した。この第１の触媒層（Ａｌｗ）の貴金属充填量は０．２ｍｇ／ｃｍ２であった。この第１の層上で、触媒インクの第２の層（Ａ２ｗ）をスクリーン印刷によって付与し、再び、それぞれ７０℃および９０℃における２つのステップにおいて乾燥した。最終的にコーティングされたガス分配層を８０℃の温度を有する水ですすいだ。この態様で作製されたアノード電極の全充填量は、０．３ｍｇ  Ｐｔ／ｃｍ２および０．１５Ｒｕ／ｃｍ２であり、その活性電池領域は５０ｃｍ２であった。
【００６４】
膜電極ユニットの作製に対して、既に水中で膨潤したコーティングされていないイオノマー膜（ＤｕＰｏｎｔ製Ｎａｆｉｏｎ（Ｒ）１１２、膜厚５０μｍ）を、カソードとアノードとの間に乾燥された触媒層と共に導入し、温度１５０℃および圧力２０バールで１０分間圧縮した。
【００６５】
このＭＥＡの全充填量は０．８５ｍｇ貴金属／ｃｍ２（０．７ｍｇ  Ｐｔ／ｃｍ２および０．１５ｍｇＲｕ／ｃｍ２）あった。この態様で作製された膜電極アセンブリがＰＥＭ燃料電池セルに組み込まれ、そして測定された。この測定された電池電圧を表１に示す。
【００６６】
【表５】
0004082999.tif 000006
（比較例２（ＶＢ２））
膜電極アセンブリを、図３に示される方法に従って生成した。実施例１の触媒インクＫｏおよびＡｏを用いるアノードおよびカソードに対する触媒層をイオノマー膜（ＤｕＰｏｎｔ製Ｎａｆｉｏｎ（Ｒ）１１２、膜厚５０μｍ）に直接付与した。
【００６７】
カソードインク（Ｋｏ）を、第１のガス分配層（Ｔｏｒａｙ製）にスクリーン印刷することによって直接付与し、７０℃および９０℃におけるそれぞれ２つのステップにおいて乾燥した。この第１の触媒層（Ｋ１ｏ）の充填量は、０．２ｍｇＰｔ／ｃｍ２であった。この第１の層上で、第２の層（Ｋ２ｏ）をスクリーン印刷によって付与し、再び、それぞれ７０℃および９０℃におけるそれぞれ２つのステップにおいて乾燥した。この態様で生成されたカソード電極の全充填量は、０．４ｍｇ  Ｐｔ／ｃｍ２であり、その活性電池領域は５０ｃｍ２であった。
【００６８】
さらなるステップでは、イオノマー膜のまだコーティングされていない面がアノードインクＡｏを用いてスクリーン印刷によって直接コーティングして、７０℃および９０℃におけるそれぞれ２つのステップにおいて乾燥した。この第１の触媒層（Ａｌｏ）の貴金属充填量は、０．２ｍｇ／ｃｍ２であった。この第１の層において、第２の層（Ａ２ｏ）をスクリーン印刷によって付与し、７０℃および９０℃におけるそれぞれ２つのステップにおいて乾燥した。この態様で生成されたアノード電極の全充填量は、０．３ｍｇ  Ｐｔ／ｃｍ２および０．１５ｍｇＲｕ／ｃｍ２であり、その活性電池領域は５０ｃｍ２であった。最終的には、両面にコーティングされた膜を、８０℃を有する熱水ですすいだ。
【００６９】
この態様で作製された膜電極アセンブリをガス分配層（Ｔｏｒａｙ製の疎水性に作製されたカーボンファイバペーパ）とともにＰＥＭ燃料電池に組み込み、測定した。ＭＥＡの全充填量は、０．７ｍｇ  Ｐｔ／ｃｍ２および０．１５ｍｇ  Ｒｕ／ｃｍ２を含む０．８５ｍｇ貴金属／ｃｍ２であった。測定された電池電圧を表１に示す。
【００７０】
（電気化学的テスト）
（再フォーマットガス／空気を用いる作動（ＤＭＦＣ））
実施例１ならびに比較例ＶＢ１およびＶＢ２に従って作製された膜電極アセンブリを５０ｃｍ２の活性電池領域を有するＰＥＭ燃料電池に組み込んだ。アノードガスの性能テストの間、４０体積％のＨ２、３５体積％のＮ２、２５体積％のＣＯ２、５０ｖｐｐｍのＣＯと３体積％の空気のさらなるエアブリードとのガス混合物を使用した。電池の温度は７０℃であった。アノードのガス給湿を８５℃で行い、カソードのガス給湿を５５℃で行った。作動ガスの圧力は１バール（絶対的な）であった。このガスの化学量論は、１．３（アノードガス）および２．０（カソードガス）であった。
【００７１】
６００ｍＡ／ｃｍ２の電流密度における再フォーマット作動における測定された電池電圧を表１に示す。本発明によって作製された膜電極アセンブリが著しく高い電池電圧およびより高い出力密度を示す。
【００７２】
（メタノール／空気を用いる作動）
実施例１ならびに比較例ＶＢ１およびＶＢ２に従って作製された膜電極アセンブリが５０ｃｍ２の活性電池領域を有するＤＭＦＣ燃料電池に組み込まれた。性能テストの間、２モルのメタノール水溶液が使用された。電池温度は６０℃であった。カソードガスとして１バール（絶対的な）の圧力の空気を使用した。本発明によって作製されたＭＥＡに対して１００ｍＷ／ｃｍ２の出力密度（ピーク）が得られた。比較例による膜電極アセンブリが約５０ｍＷ／ｃｍ２の出力密度を有した。
【００７３】
本発明が特定の実施例と共に説明されてきたが、当業者の公知の実施および慣例的な実施に関係し、上述の本質的な特徴に付与され得、添付の特許請求の範囲において従う場合、本発明がさらなる改変を可能にし、本発明の原理に従い、本発明の開示からのこのような逸脱を含む本発明の任意の改変、使用、または適応を含むように意図されることが理解される。
【００７４】
【発明の効果】
本発明の方法は、２つの対向する膜表面を有するポリマー電解膜ならびに触媒層およびガス分布層をそれぞれ含むカソード電極およびアノード電極を含んでおり、各触媒層が、膜表面とそれに対応するガス分布層との間に挟まれ、カソードの触媒層およびアノードの触媒層が、少なくとも２つのサブレイヤを含み、該カソード電極および／またはアノード電極の少なくとも１つのサブレイヤが、該膜表面に直接適用され、残りのサブレイヤが、対応するガス分布層に適用されて、該膜電極アセンブリの組み立てを実行することによって、触媒層とポリマー膜との最適な結合を形成する。
【図面の簡単な説明】
【図１】図１は、本発明による、薄膜電極アセンブリの模式的構造を図示する。触媒層は、ポリマー膜および気体分布層に付与される。
【図２】図２は、従来技術による、薄膜電極アセンブリの模式的構造を図示する。触媒層は、気体分布層にのみ付与される。
【図３】図３は、従来技術による、薄膜電極アセンブリの模式的構造を示す図である。触媒層は、アイオノマー薄膜にのみ付与される。
【図１】
0004082999.tif 000007
【図２】
0004082999.tif 000008
【図３】
0004082999.tif 000009